(57)【特許請求の範囲】
【請求項１】
シリコン基板にエピタキシャル層が形成されたシリコンエピタキシャルウエーハであって、
前記シリコン基板は、リンまたはボロンが２．０×１０１９ａｔｏｍｓ／ｃｍ３以上の濃度でドープされており、かつ少なくとも裏面側にＣＶＤ酸化膜が形成され、表面から炭素イオンが注入されたことによる炭素イオン注入層が形成されたものであり、
該炭素イオン注入層が形成された前記シリコン基板の表面に前記エピタキシャル層が形成されたものであり、
前記ＣＶＤ酸化膜は、前記シリコン基板の側面を前記炭素イオン注入層が形成された位置より表面側まで覆うものであることを特徴とするシリコンエピタキシャルウエーハ。
【請求項２】
前記炭素イオン注入層は、炭素イオンが３．０×１０１４ａｔｏｍｓ／ｃｍ２以上のドーズ量で注入されたものであることを特徴とする請求項１に記載のシリコンエピタキシャルウエーハ。
【請求項３】
前記エピタキシャル層の不純物濃度が、前記シリコン基板の不純物濃度の１／１０００以下であることを特徴とする請求項１または請求項２に記載のシリコンエピタキシャルウエーハ。
【請求項４】
前記シリコン基板は、リンが０．５×１０２０ａｔｏｍｓ／ｃｍ３以上の濃度でドープされたものであり、
前記炭素イオン注入層は、注入する炭素イオンのドーズ量を、前記シリコン基板にドープされたリンの濃度がＡ×１０２０ａｔｏｍｓ／ｃｍ３であるとき（Ａは０．５以上の数値である）、４Ａ×１０１５ａｔｏｍｓ／ｃｍ２以上として形成されたものであり、
前記エピタキシャル層は、リンが５．０×１０１７ａｔｏｍｓ／ｃｍ３以下の濃度でドープされたものであることを特徴とする請求項１ないし請求項３のいずれか１項に記載のシリコンエピタキシャルウエーハ。
【請求項５】
前記シリコン基板は、ボロンが０．２×１０２０ａｔｏｍｓ／ｃｍ３以上の濃度でドープされたものであり、
前記炭素イオン注入層は、注入する炭素イオンのドーズ量を、前記シリコン基板にドープされたボロンの濃度がＢ×１０２０ａｔｏｍｓ／ｃｍ３であるとき（Ｂは０．２以上の数値である）、４Ｂ×１０１５ａｔｏｍｓ／ｃｍ２以上として形成されたものであり、
前記エピタキシャル層は、ボロンが２．０×１０１７ａｔｏｍｓ／ｃｍ３以下の濃度でドープされたものであることを特徴とする請求項１ないし請求項４のいずれか１項に記載のシリコンエピタキシャルウエーハ。
【請求項６】
前記ＣＶＤ酸化膜の膜厚は、１５００Å以上であることを特徴とする請求項１ないし請求項５のいずれか１項に記載のシリコンエピタキシャルウエーハ。
【請求項７】
シリコンエピタキシャルウエーハの製造方法であって、
リンまたはボロンが２．０×１０１９ａｔｏｍｓ／ｃｍ３以上の濃度でドープされたシリコン基板を準備し、
該準備したシリコン基板に、裏面側にＣＶＤ酸化膜を形成する工程と、表面側に炭素イオンを注入して炭素イオン注入層を形成する工程とを順不同で行った後、
前記炭素イオン注入を行った表面にエピタキシャル層を形成し、
前記ＣＶＤ酸化膜を、前記シリコン基板の前記炭素イオン注入層の位置より前記シリコン基板表面に近い位置の側面まで覆うように形成することを特徴とするシリコンエピタキシャルウエーハの製造方法。
【請求項８】
前記炭素イオンのドーズ量を、３．０×１０１４ａｔｏｍｓ／ｃｍ２以上とすることを特徴とする請求項７に記載のシリコンエピタキシャルウエーハの製造方法。
【請求項９】
前記ＣＶＤ酸化膜形成工程と前記炭素イオン注入層形成工程を行った後、ＲＴＡ装置を用いて、昇温速度３０℃／ｓｅｃ以上で加熱し、９００℃以上の温度で１０秒以上の回復アニールを行い、その後前記エピタキシャル層を形成することを特徴とする請求項７または請求項８に記載のシリコンエピタキシャルウエーハの製造方法。
【請求項１０】
前記ＣＶＤ酸化膜形成工程と前記炭素イオン注入層形成工程を行った後、枚葉式エピタキシャル装置に導入した後、６００℃以上の温度領域から１５℃／ｓｅｃ以上の昇温速度で昇温し、水素雰囲気下、１，０５０℃以上の温度で３０秒以上保持した後、前記エピタキシャル層を形成することを特徴とする請求項７または請求項８に記載のシリコンエピタキシャルウエーハの製造方法。
【請求項１１】
前記シリコン基板として、リンが０．５×１０２０ａｔｏｍｓ／ｃｍ３以上の濃度でドープされたシリコン基板を準備し、
前記炭素イオン注入層を形成する工程において、前記シリコン基板にドープされたリンの濃度がＡ×１０２０ａｔｏｍｓ／ｃｍ３であるとき（Ａは０．５以上の数値である）、４Ａ×１０１５ａｔｏｍｓ／ｃｍ２以上のドーズ量で表面側に炭素イオンを注入して前記炭素イオン注入層を形成し、
前記炭素イオン注入を行ったシリコン基板の表面に、リンが５．０×１０１７ａｔｏｍｓ／ｃｍ３以下の濃度でドープされた前記エピタキシャル層を形成することを特徴とする請求項７ないし請求項１０のいずれか１項に記載のシリコンエピタキシャルウエーハの製造方法。
【請求項１２】
前記シリコン基板として、ボロンが０．２×１０２０ａｔｏｍｓ／ｃｍ３以上の濃度でドープされたシリコン基板を準備し、
前記炭素イオン注入層を形成する工程において、前記シリコン基板にドープされたボロンの濃度がＢ×１０２０ａｔｏｍｓ／ｃｍ３であるとき（Ｂは０．２以上の数値である）、４Ｂ×１０１５ａｔｏｍｓ／ｃｍ２以上のドーズ量で表面側に炭素イオンを注入して前記炭素イオン注入層を形成し、
前記炭素イオン注入を行ったシリコン基板の表面に、ボロンが２．０×１０１７ａｔｏｍｓ／ｃｍ３以下の濃度でドープされた前記エピタキシャル層を形成することを特徴とする請求項７ないし請求項１０のいずれか１項に記載のシリコンエピタキシャルウエーハの製造方法。
【請求項１３】
前記炭素イオン注入層を形成する工程において、炭素イオンの注入エネルギーは１００ｋｅＶ以下とすることを特徴とする請求項７ないし請求項１２のいずれか１項に記載のシリコンエピタキシャルウエーハの製造方法。
【請求項１４】
前記ＣＶＤ酸化膜を形成する工程において、１５００Å以上の膜厚のノンドープのＣＶＤ酸化膜を形成することを特徴とする請求項７ないし請求項１３のいずれか１項に記載のシリコンエピタキシャルウエーハの製造方法。
【請求項１５】
前記炭素イオン注入の後、前記エピタキシャル層の形成前において、２０℃／ｓｅｃ以上の温度上昇率で６００℃から１０００℃まで昇温し、水素雰囲気下、１，０５０℃以上の温度で３０秒以上保持して回復アニール工程を行うことを特徴とする請求項７ないし請求項１４のいずれか１項に記載のシリコンエピタキシャルウエーハの製造方法。
【請求項１６】
請求項７ないし請求項１５のいずれか１項に記載のシリコンエピタキシャルウエーハの製造方法により製造されたシリコンエピタキシャルウエーハを用いて半導体素子又は集積回路を製造する方法であって、
１分より長く保持する熱処理は、該熱処理の最高温度を９５０℃以下となるようにすることを特徴とする半導体素子又は集積回路の製造方法。
【発明の詳細な説明】
【技術分野】
【０００１】
本発明は、シリコンエピタキシャルウエーハ及びシリコンエピタキシャルウエーハの製造方法に関し、具体的には、極めて抵抗率の低いシリコン基板上に、狭い遷移幅で高抵抗のエピタキシャル層の成長を再現性よく行うことを可能にする技術であって、例えば、縦型素子の逆耐圧のバラツキを低減させつつ、低オン抵抗を実現させることを可能にするシリコンエピタキシャルウエーハやその製造方法に関する。
【背景技術】
【０００２】
パワーＭＯＳトランジスタやＩＧＢＴ（絶縁ゲートバイポーラトランジスタ）のようなウエーハ表面から裏面に電流を流すスイッチングトランジスタや、基板の電位変動を極力小さくして素子特性を安定化させる必要があるデバイスでは、エピタキシャルウエーハを用いる場合が殆どである。【０００３】
その理由は、素子の耐圧を確保するために必要となる比較的抵抗率の高いエピタキシャル層と、導通状態では寄生抵抗となるシリコン基板の抵抗率を、独立して制御できるからである。
そのため、特に、シリコン基板の抵抗率がオン抵抗に強く影響するパワーＭＯＳでは、シリコン基板の低抵抗化が積極的に進められてきている。【０００４】
ここで、Ｎ型のシリコン基板では、結晶成長時により高濃度のドープ剤を導入しやすい赤燐がドープ剤として用いられるようになってきている。
これによって以前は５ｍΩｃｍ程度が下限であった低耐圧パワーＭＯＳ用エピタキシャルウエーハのシリコン基板の抵抗率は、最近では１ｍΩｃｍ以下まで下げられてきている。【０００５】
しかし、リンの拡散係数はヒ素やアンチモンに比べて大きいため、エピタキシャル成長時や半導体素子を形成する際に行う熱処理において、アウトディフュージョン（以下、外方拡散ともいう）が起こり、エピタキシャル層の厚さが薄くなるため、所定の逆耐圧を確保するために必要以上に厚くエピタキシャル層を成長する必要があるという問題がある。【０００６】
そのため、Ｎ型シリコン基板を用いる場合、オートドープ、アウトディフュージョンの少ないヒ素やアンチモンがドープ剤に用いられてきた。
しかし、ヒ素を高濃度にドープしようとすると電気的に不活性となるドーパントが増えてしまうという問題がある。また、アンチモンでは固溶度が低く、高濃度にドープした結晶そのものの製造に限界がある。そして、結晶成長時やエピタキシャル成長時に結晶欠陥が発生しやすくなるという問題もある。【０００７】
そのような背景から、結晶の生産性が極めて悪くなるため、極低抵抗のエピタキシャル基板にはこれらのドーパントを用いることは現実的でなく、また、用いられてこなかった。
すなわち、Ｎ型の極めて低い抵抗率のシリコン基板を用いようとした場合、ドーパントの一部が格子間位置に入るようになり電気的に不活性になったり、結晶に固溶できなくなって、結晶欠陥が生じやすくなるヒ素やアンチモンを用いることが出来ないので、赤燐をドープ剤として用いることが必要となる。【０００８】
最近の中・低耐圧パワーＭＯＳでは、素子製造プロセス温度の低温化が実現されたこともあり、リンのアウトディフュージョンの影響が少なくなってきている。そのような背景から、赤燐をドープ剤に用いた１ｍΩｃｍ前後のエピタキシャル基板が用いられてきている。【０００９】
しかし、前述のように、素子製作時の熱処理によりエピタキシャル層に基板側からリンが拡散しやすくなるため、抵抗率が一定の領域が減少する。その分、初期のエピタキシャル層の厚さを厚くすることが必要となる。このことは本来の目的である素子のオン抵抗の低減に対しては逆の結果をもたらす。また、より厚くエピタキシャル成長を行うことにより、生産性の低下やコストの上昇を招くという問題がある。さらに、高抵抗のエピタキシャル層の厚さを厚くして、エピタキシャル層とシリコン基板境界におけるドーパント濃度が変化する領域（遷移巾）が大きくなると、リーク電流が大きくなるといった問題も生じてくる。【００１０】
一方、Ｐ型のシリコン基板では、ボロン以外のドーパントの利用には色々な問題があるため、ドーピング量に関わらずボロンをドープ剤に用いるのが一般的である。
ボロンは比較的容易に高濃度のドーピングが可能であるので、素子製造工程の熱処理の低温化に伴って５ｍΩｃｍ程度から更に低抵抗化されてきている。オートドープやアウトディフュージョンの影響がない範囲で、低耐圧パワーＭＯＳ等を中心としてＰ型シリコン基板の低抵抗化が進められてきている。【００１１】
しかし、ボロンは、拡散係数が大きな元素であり、アウトディフュージョン、オートドープが問題になる。
これに対し、シリコン基板の裏面を酸化膜でシールすることによって、オートドーピングの制御を行う技術は古くから利用されてきている（例えば特許文献１参照）。
【先行技術文献】
【特許文献】
【００１２】
【特許文献１】特開昭５８−９５８１９号公報
【非特許文献】
【００１３】
【非特許文献１】Ｈ．Ｊ．  Ｏｓｔｅｎ、Ｄ．Ｋｎｏｌｌ，  Ｈ．Ｒｕｃｋｅｒ“Ｄｏｐａｎｔ  ｄｉｆｆｕｓｉｏｎ  ｃｏｎｔｒｏｌｅ  ｂｙ  ａｄｄｉｎｇ  ｃａｒｂｏｎ  ｉｎｔｏ  Ｓｉ  ａｎｄ  ＳｉＧｅ：ｐｒｉｎｃｉｐｌｅｓ  ａｎｄ  ｄｅｖｉｃｅ  ａｐｐｌｉｃａｔｉｏｎ”Ｍａｔｅｒｉａｌｓ  ｓｃｉｅｎｃｅ＆Ｅｎｇｉｎｅｅｒｉｎｇ  Ｂ８７  （２００１）  ２６２−２７０
【非特許文献２】Ｉｂｒａｈｉｍ  Ｂａｎ  ｅｔ．ａｌ  “Ｓｕｐｐｒｅｓｓｉｏｎ  ｏｆ  Ｏｘｉｄａｔｉｏｎ−Ｅｎｈａｎｃｅｄ  Ｂｏｒｏｎ  Ｄｉｆｆｕｓｉｏｎ  ｉｎ  Ｓｉｌｉｃｏｎ  ｂｙ  Ｃａｒｂｏｎ  Ｉｍｐｌａｎｔａｔｉｏｎ  ａｎｄ  Ｃｈａｒａｃｔｅｒｉｚａｔｉｏｎ  ｏｆ  ＭＯＳＦＥＴ’ｓ  ｗｉｔｈ  Ｃａｒｂｏｎ−Ｉｍｐｌａｎｔｅｄ  Ｃｈａｎｎｅｌｓ”ＩＥＥＥ    ＴＲＡＮＳＡＣＴＩＯＮＳ  ＯＮ  ＥＬＥＣＴＲＯＮ  ＤＥＶＩＣＥＳ  ＶＯＬ．４４  ＮＯ．９  （１９９７）  １５４４−１５５１
【非特許文献３】Ｈｏｆｋｅｒ．Ｗ．Ｋ．，ｅｔ．ａｌ．，  ”Ｃｏｎｃｅｎｔｒａｔｉｏｎ  ｐｒｏｆｉｌｅｓ  ｏｆ  ｂｏｒｏｎ  ｉｍｐｌａｎｔａｔｉｏｎ  ｉｎ  ａｍｏｒｐｈｏｕｓ  ａｎｄ  ｐｏｌｙｃｒｙｓｔａｌｌｉｎｅ  ｓｉｌｉｃｏｎ”  Ｒａｄｉａｎｔ．Ｅｆｆ．，２４  ｐ２２３  （１９７５）
【発明の概要】
【発明が解決しようとする課題】
【００１４】
このように、ボロン、リンを低抵抗エピタキシャル基板のドーパントとして用いる場合には、エピタキシャル成長時に基板から成長雰囲気に拡散したドーパントがエピタキシャル層に再ドープされる所謂オートドープや、素子製造中の熱処理中に基板からエピタキシャル層に固体拡散するアウトディフュージョンが大きくなることが問題になる。
そしてエピタキシャル層の抵抗率を安定化させるために、エピタキシャル層厚を厚くする必要が生じるが、それが素子のオン抵抗の悪化等を招くという矛盾も抱えている。【００１５】
これら低抵抗基板を用いるエピタキシャル成長においては、基板裏面をノンドープの酸化膜等でシールする技術や、枚葉エピタキシャル装置の高速成長技術やサセプター下部へのガス流制御技術（穴開きサセプタ）などが用いられ、エピタキシャル成長中のアウトディフュージョン、オートドープの低減が図られている。
しかし、基板表面側からのアウトディフュージョンは防止できていないため、エピタキシャル成長時、及び素子製作時の基板とエピタキシャル層の境界におけるドーパント濃度が変化する領域（遷移領域）の制御には、課題が残されている。【００１６】
本発明は、上記問題に鑑みなされたものであって、素子の所定の電気特性を得るために必要な所望の抵抗率のエピタキシャル層と従来より更に低抵抗な基板からなり、低耐圧パワーＭＯＳ、中耐圧パワーＭＯＳや撮像素子等の電気的特性の向上を実現することのできる、エピタキシャル成長中や素子製造工程の熱処理中のオートドープ、アウトディフュージョンを従来に比べて強く抑制することができるシリコンエピタキシャルウエーハとその製造方法を提供することを目的とする。
【課題を解決するための手段】
【００１７】
上記課題を解決するため、本発明では、シリコン基板にエピタキシャル層が形成されたシリコンエピタキシャルウエーハであって、前記シリコン基板は、リンまたはボロンが２．０×１０１９ａｔｏｍｓ／ｃｍ３以上の濃度でドープされており、かつ少なくとも裏面側にＣＶＤ酸化膜が形成され、表面から炭素イオンが注入されたことによる炭素イオン注入層が形成されたものであり、該炭素イオン注入層が形成された前記シリコン基板の表面に前記エピタキシャル層が形成されたものであることを特徴とするシリコンエピタキシャルウエーハを提供する。【００１８】
このように、リンまたはボロンが２．０×１０１９ａｔｏｍｓ／ｃｍ３以上と高濃度にドープされたシリコンウエーハが基板として用いられたシリコンエピタキシャルウエーハにおいて、シリコン基板の少なくとも裏面側にＣＶＤ酸化膜が形成されたものであるため、エピタキシャル層の形成の際に、シリコン基板裏面からのリンまたはボロンの外方拡散、すなわちエピタキシャル成長の雰囲気がドーパントに汚染されることが抑制され、オートドープの発生が抑制されたものとなり、エピタキシャル層の抵抗率が所望の値からずれることが抑制されたものとなる。
また、エピタキシャル層が形成される側の表面に炭素イオン注入層が形成されたものであるので、シリコン基板の炭素イオン注入層ではシリコン結晶格子に高濃度の炭素が取り込まれることにより、空孔の増大、格子間シリコンの減少が起こる。格子間シリコンの減少はリンやボロンが格子間に押し出される機会が減少して、ボロン、リンといったシリコンより結合半径の小さな原子の（キックアウト型）拡散は著しく抑制されたものとなる。これによって、エピタキシャル層の形成の際の熱処理や素子製造時の熱処理におけるシリコン基板からエピタキシャル層へのアウトディフュージョンが抑制されたものとなる。
これらの効果によって、所望の抵抗率のエピタキシャル層と従来より更に低抵抗率なシリコン基板からなる、低耐圧パワーＭＯＳや撮像素子等の所定の電気特性を得ることができるシリコンエピタキシャルウエーハとなる。【００１９】
ここで、前記炭素イオン注入層は、格子間シリコン濃度を低下させるために、炭素イオンが３．０×１０１４ａｔｏｍｓ／ｃｍ２以上のドーズ量で注入されたものであることが好ましい。
このように、炭素イオンのドーズ量が３．０×１０１４ａｔｏｍｓ／ｃｍ２以上であれば、リンまたはボロンのシリコン基板表面側における外方への拡散をより強力に抑制されたものとすることができ、より所望の抵抗率分布を有するシリコンエピタキシャルウエーハとすることができる。【００２０】
また、前記ＣＶＤ酸化膜は、前記シリコン基板の側面を前記炭素イオン注入層が形成された位置より表面側まで覆うものであることが好ましい。
このように、炭素イオン注入層が形成された位置より表面側までＣＶＤ酸化膜に覆われたものとすることによって、ボロン又はリンが高濃度にドープされたシリコン基板がＣＶＤ酸化膜と炭素イオン注入層によってシールされたものとなり、ボロン又はリンのアウトディフュージョンやオートドープが更に強力に抑制されたものとなり、更に所望の設計値のエピタキシャル層を有するシリコンエピタキシャルウエーハを得ることができる。【００２１】
そして、前記エピタキシャル層の不純物濃度が、前記シリコン基板の不純物濃度の１／１０００以下であるとき、有効性が大きくなり、炭素注入層での不純物拡散の抑制効果が顕著になり、好ましい。
上述のように、本発明のシリコンエピタキシャルウエーハは、リンまたはボロンが高濃度にドープされたシリコン基板が用いられ、かつリンまたはボロンのアウトディフュージョンやオートドープが抑制されたものであるため、エピタキシャル層の抵抗率が、つまり、不純物濃度が基板のそれと３桁以上異なっても、階段型に近い分布を維持できるようになる。【００２２】
さらに、前記シリコン基板は、リンが０．５×１０２０ａｔｏｍｓ／ｃｍ３以上の濃度でドープされたものであり、
前記炭素イオン注入層は、前記シリコン基板にドープされたリンの濃度をＡ×１０２０ａｔｏｍｓ／ｃｍ３としたとき、４Ａ×１０１５ａｔｏｍｓ／ｃｍ２以上のドーズ量で炭素イオンを注入して形成されたものであり、
前記エピタキシャル層は、リンが５．０×１０１７ａｔｏｍｓ／ｃｍ３以下の濃度でドープされたものであることが好ましい。【００２３】
このようなリン濃度及び炭素イオンのドーズ量であれば、エピタキシャル層の成長中及び素子作製工程中において、エピタキシャル層の境界におけるリンドーパントの動きを制御することができ、シリコン基板表面側からのオートドープ、アウトディフュージョンを防止することができる。これにより、オン抵抗、リーク電流の低減といった最終的なデバイスの電気特性を向上させることが可能となるシリコンエピタキシャルウエーハとなる。【００２４】
また、前記シリコン基板は、ボロンが０．２×１０２０ａｔｏｍｓ／ｃｍ３以上の濃度でドープされたものであり、
前記炭素イオン注入層は、前記シリコン基板にドープされたボロンの濃度をＢ×１０２０ａｔｏｍｓ／ｃｍ３としたとき、４Ｂ×１０１５ａｔｏｍｓ／ｃｍ２以上のドーズ量で炭素イオンを注入して形成されたものであり、
前記エピタキシャル層は、ボロンが２．０×１０１７ａｔｏｍｓ／ｃｍ３以下の濃度でドープされたものであることも好ましい。【００２５】
このようなボロン濃度及び炭素イオンのドーズ量であれば、エピタキシャル層の成長中及び素子作製工程中において、エピタキシャル層の境界におけるボロンドーパントの動きを制御することができ、シリコン基板表面側からのオートドープ、アウトディフュージョンを防止することができる。これにより、オン抵抗、リーク電流の低減といった最終的なデバイスの電気特性を向上させることが可能となるシリコンエピタキシャルウエーハとなる。【００２６】
さらに、前記ＣＶＤ酸化膜の膜厚は、１５００Å以上であることが好ましい。【００２７】
このような膜厚であれば、ボロン又はリンドーパントのアウトディフュージョンやオートドープを一層抑制することができる。【００２８】
また、本発明では、シリコンエピタキシャルウエーハの製造方法であって、リンまたはボロンが２．０×１０１９ａｔｏｍｓ／ｃｍ３以上の濃度でドープされたシリコン基板を準備し、該準備したシリコン基板に、裏面側にＣＶＤ酸化膜を形成する工程と、表面側に炭素イオンを注入して炭素イオン注入層を形成する工程とを順不同で行った後、前記炭素イオン注入を行った表面にエピタキシャル層を形成することを特徴とするシリコンエピタキシャルウエーハの製造方法を提供する。【００２９】
２．０×１０１９ａｔｏｍｓ／ｃｍ３以上と高濃度にリンまたはボロンがドープされたシリコン基板を用いてシリコンエピタキシャルウエーハを作製する際には、エピタキシャル成長中や素子を製造する際の熱処理時におけるオートドープ、アウトディフュージョンを抑制することが重要となる。
ここで、オートドープについては、エピタキシャル工程中の基板からエピタキシャル成長雰囲気中への外方拡散を防止することが有効であるため、シリコン基板の少なくとも裏面側をＣＶＤ酸化膜でシールすることが非常に有効である。
しかし、表面側については、エピタキシャル成長を行う都合上、ＣＶＤ酸化膜でシールできないので、この部分がオートドープの原因になるため、これを抑制する必要がある。そこで、リンやボロンの拡散係数が小さい薄層をエピタキシャル層を形成する表面の直下に形成するべく、炭素をイオン注入して炭素イオン注入層を形成することとする。これによって、表面側における外方拡散を抑制することができるようになり、エピタキシャル成長中のオートドープだけでなく、その後の素子製造段階におけるシリコン基板からエピタキシャル層側へのドーパントのアウトディフュージョンを抑制することができるシリコンエピタキシャルウエーハの製造方法を提供することができる。【００３０】
ここで、前記炭素イオンのドーズ量を、３．０×１０１４ａｔｏｍｓ／ｃｍ２以上とすることが好ましい。
このように、炭素イオンのドーズ量を３．０×１０１４ａｔｏｍｓ／ｃｍ２以上とすることによって、リンやボロンがシリコン基板の表面側から外方へ拡散することをより強力に抑制することができ、より所望の値の抵抗率となったエピタキシャル層を有するシリコンエピタキシャルウエーハを製造することができる。【００３１】
また、前記ＣＶＤ酸化膜形成工程と前記炭素イオン注入層形成工程を行った後、ＲＴＡ装置を用いて、昇温速度３０℃／ｓｅｃ以上で加熱し、９００℃以上の温度で１０秒以上の回復アニール（以下、回復熱処理ともいう）を行い、その後前記エピタキシャル層を形成することができる。
このように、ＲＴＡ装置によって回復熱処理を行うことによって、炭素イオン注入によって乱れたシリコン基板の結晶性を回復させることができ、エピタキシャル層の結晶性をより良好なものとすることができ、結晶欠陥が少なく、抵抗率が所望の値となったシリコンエピタキシャルウエーハを製造することができる。【００３２】
そして、前記ＣＶＤ酸化膜形成工程と前記炭素イオン注入層形成工程を行った後、枚葉式エピタキシャル装置に導入した後、６００℃以上の温度領域から１５℃／ｓｅｃ以上の昇温温度で昇温し、水素雰囲気下、１，０５０℃以上の温度で３０秒以上保持した後、前記エピタキシャル層を形成することができる。
このように、枚葉式エピタキシャル装置によって、ＲＴＡに準ずる速度での結晶性回復熱処理を行うことができ、回復熱処理を別途独立して行うことなく炭素イオン注入ダメージを回復させることができ、熱処理回数を増やすことなく結晶欠陥を低減することができる。従って、リンやボロンの拡散量を抑制するとともに、工程数を増やすことなく結晶性を回復させることができ、更に高品質（結晶欠陥が少なく、抵抗率が所望の値となった）なシリコンエピタキシャルウエーハを製造することができる。【００３３】
更に、前記ＣＶＤ酸化膜を、前記シリコン基板の前記炭素イオン注入層の位置よりシリコン基板表面により近い位置の側面まで覆うように形成することが好ましい。
このように、シリコン基板の炭素イオン注入層の位置よりシリコン基板表面により近い位置の側面まで覆うようにＣＶＤ酸化膜を形成することによって、シリコン基板をＣＶＤ酸化膜と炭素イオン注入層でシールすることができる。これによってボロンやリンのアウトディフュージョンやオートドープをより確実且つ強力に抑制することができるようになり、更に所望の抵抗率のエピタキシャル層を有するシリコンエピタキシャルウエーハを製造することができる。【００３４】
また、前記シリコン基板として、リンが０．５×１０２０ａｔｏｍｓ／ｃｍ３以上の濃度でドープされたシリコン基板を準備し、
前記炭素イオン注入層を形成する工程において、前記シリコン基板にドープされたリンの濃度をＡ×１０２０ａｔｏｍｓ／ｃｍ３としたとき、４Ａ×１０１５ａｔｏｍｓ／ｃｍ２以上のドーズ量で表面側に炭素イオンを注入して前記炭素イオン注入層を形成し、
前記炭素イオン注入を行ったシリコン基板の表面に、リンが５．０×１０１７ａｔｏｍｓ／ｃｍ３以下の濃度でドープされた前記エピタキシャル層を形成することが好ましい。【００３５】
このようなリン濃度及び炭素イオンのドーズ量でシリコン基板を準備し、炭素イオン注入層を形成し、エピタキシャル層を形成すれば、エピタキシャル層の成長中及び素子作製工程中において、エピタキシャル層の境界におけるリンドーパントの動きを制御することができ、シリコン基板表面側からのオートドープ、アウトディフュージョンを防止することができるシリコンエピタキシャルウエーハの製造方法となる。これにより、オン抵抗、リーク電流の低減といった最終的なデバイスの電気特性を向上させることが可能となるシリコンエピタキシャルウエーハを製造することができる。【００３６】
さらに、前記シリコン基板として、ボロンが０．２×１０２０ａｔｏｍｓ／ｃｍ３以上の濃度でドープされたシリコン基板を準備し、
前記炭素イオン注入層を形成する工程において、前記シリコン基板にドープされたボロンの濃度をＢ×１０２０ａｔｏｍｓ／ｃｍ３としたとき、４Ｂ×１０１５ａｔｏｍｓ／ｃｍ２以上のドーズ量で表面側に炭素イオンを注入して前記炭素イオン注入層を形成し、
前記炭素イオン注入を行ったシリコン基板の表面に、ボロンが２．０×１０１７ａｔｏｍｓ／ｃｍ３以下の濃度でドープされた前記エピタキシャル層を形成することも好ましい。【００３７】
このようなボロン濃度及び炭素イオンのドーズ量でシリコン基板を準備し、炭素イオン注入層を形成し、エピタキシャル層を形成すれば、エピタキシャル層の成長中及び素子作製工程中において、エピタキシャル層の境界におけるボロンドーパントの動きを制御することができ、シリコン基板表面側からのオートドープ、アウトディフュージョンを防止することができるシリコンエピタキシャルウエーハの製造方法となる。これにより、オン抵抗、リーク電流の低減といった最終的なデバイスの電気特性を向上させることが可能となるシリコンエピタキシャルウエーハを製造することができる。【００３８】
また、前記炭素イオン注入層を形成する工程において、炭素イオンの注入エネルギーは１００ｋｅＶ以下とすることが好ましい。【００３９】
このような注入エネルギーであれば、シリコン基板表面近傍に高炭素濃度の炭素イオン注入層を形成できるため、一層、オートドープ、アウトディフュージョンを防止することができるシリコンエピタキシャルウエーハの製造方法となる。【００４０】
さらに、前記ＣＶＤ酸化膜を形成する工程において、１５００Å以上の膜厚のノンドープのＣＶＤ酸化膜を形成することが好ましい。【００４１】
このような膜厚のＣＶＤ酸化膜であれば、一層、オートドープ、アウトディフュージョンを防止することができるシリコンエピタキシャルウエーハの製造方法となる。【００４２】
また、前記炭素イオンの注入後、前記エピタキシャル層の形成前において、２０℃／ｓｅｃ以上の温度上昇率で６００℃から１０００℃まで昇温し、水素雰囲気下、１，０５０℃以上の温度で３０秒以上保持して回復アニール工程を行うことが好ましい。【００４３】
このような回復アニール工程を行うことで、炭素イオンの注入により乱れたシリコン基板の結晶性を回復させることができ、その上にエピタキシャル層を気相成長させることによって結晶性の良好なエピタキシャル層を得ることができるシリコンエピタキシャルウエーハの製造方法となる。これにより、エピタキシャル層に結晶欠陥の少ないシリコンエピタキシャルウエーハを製造することができる。【００４４】
さらに、本発明では、前記シリコンエピタキシャルウエーハの製造方法により製造されたシリコンエピタキシャルウエーハを用いて半導体素子又は集積回路を製造する方法であって、
１分より長く保持する熱処理は、該熱処理の最高温度を９５０℃以下となるようにすることを特徴とする半導体素子又は集積回路の製造方法を提供する。【００４５】
半導体素子又は集積回路を製造する際に、このように熱処理を行うことで、エピタキシャル層の境界におけるドーパントの動きを制御することができ、シリコン基板表面側からのオートドープ、アウトディフュージョンを防止することができる半導体素子又は集積回路の製造方法となる。
【発明の効果】
【００４６】
以上説明したように、本発明によれば、素子の所定の電気特性を得るために必要な所望の抵抗率のエピタキシャル層と従来より更に低抵抗率なシリコン基板からなり、低耐圧パワーＭＯＳや撮像素子等の電気的特性の向上を実現することのできる、エピタキシャル成長中のオートドープや、素子製造工程の熱処理中のドーパントのアウトディフュージョンを従来に比べて強く抑制することができるシリコンエピタキシャルウエーハとその製造方法が提供される。【００４７】
また、以上説明したように、所定の濃度のボロン、リンをドーパントとして用い、所定のドーズ量の炭素イオンを注入することで、エピタキシャル層の成長中及び素子作製工程中において、エピタキシャル層の境界におけるリンドーパントの動きを制御することができ、シリコン基板表面側からのオートドープ、アウトディフュージョンを効果的に防止することができるシリコンエピタキシャルウエーハ及びその製造方法を提供することができる。これにより、オン抵抗、リーク電流の低減といった最終的なデバイスの電気特性を向上させることが可能となるシリコンエピタキシャルウエーハを得ることができる。さらに、本発明では該シリコンエピタキシャルウエーハを用いた半導体素子又は集積回路の製造方法を提供することができる。
【図面の簡単な説明】
【００４８】
【図１】本発明のシリコンエピタキシャルウエーハの概略の一例を示した図である。
【図２】本発明のシリコンエピタキシャルウエーハの製造方法の一例を示した工程フロー図である。
【図３】実施例と比較例１，２のエピタキシャルウエーハのウエーハ表面からのリンの深さ方向の濃度分布を示した図である。
【図４】シリコン基板の表面にエピタキシャル層をエピタキシャル成長させる最中のドーパント不純物の動きの概要を示した説明図である。
【図５】様々な元素の拡散係数と温度の関係を示した図である。
【図６】本発明の半導体素子又は集積回路の製造方法によるパワーＭＯＳ製作の概略の工程フロー図である。
【図７】炭素イオンの注入エネルギーと深さ方向の炭素濃度分布（ドーズ量：１×１０１５ａｔｏｍｓ／ｃｍ２）を示す図である。
【図８】本発明と従来のエピタキシャルウエーハの熱処理前後での、エピタキシャル層−シリコン基板界面付近のボロンの濃度分布（ＳＩＭＳ）の変化を示す図である。
【図９】本発明と従来のエピタキシャルウエーハの熱処理前後での、エピタキシャル層−シリコン基板界面付近のリンの濃度分布（ＳＩＭＳ）の変化を示す図である。
【図１０】熱処理前と１１００℃で１時間熱処理した後の本発明のエピタキシャルウエーハのエピタキシャル層−シリコン基板界面付近の炭素濃度分布（ＳＩＭＳ）の変化を示す図である。
【発明を実施するための形態】
【００４９】
以下、本発明についてより具体的に説明する。
図４に、シリコン基板の表面にエピタキシャル層をエピタキシャル成長させる最中のドーパント不純物の動きの概要を示す。
【００５０】
図４（ａ）に示すように、エピタキシャル層を形成するにあたっては、エピタキシャル成長前にシリコン基板１０表面の自然酸化膜１１を除去するため、図４（ｂ）に示すようにプリベークが行われる。しかし、この際にウエーハ中のドーパントが雰囲気ガス中に外方拡散し、サセプター２０付近に滞留することになってしまう。
【００５１】
そして図４（ｃ）に示すように、エピタキシャル層１２が形成され始めると、エピタキシャル層１２の成長速度がドーパントの拡散速度より速いため、基板からの外方拡散はなくなる。しかし、エピタキシャル層１２の成長初期には、雰囲気ガス中に外方拡散し滞留したドーパントがエピタキシャル層１２に取り込まれる。
【００５２】
ここで、図４（ｄ）に示すように、シリコン基板１０にオートドープ対策を何も施さなかった場合、シリコン基板１０の裏面側にはエピタキシャル層が成長しないので、裏面側からのドーパントの外方拡散は続くことになる。このため、成長が続くエピタキシャル層には滞留するドーパントが取り込まれ続け、エピタキシャル層１２の抵抗率は所望の値からずれたままとなる。
【００５３】
ここで、図４（ｅ）に示すように雰囲気ガスをサセプターの裏面側にも流れるようにしたり、図４（ｆ）に示すようにノンドープの酸化膜１３でシリコン基板の裏面側をシールすることが行われているが、シリコン基板１０表面からのエピタキシャル層１２への外方拡散についての対策にはならず、エピタキシャル層１２の抵抗率のずれを完全には抑制することができなかった。
【００５４】
そこで、シリコン基板表面側の外方拡散を少なくするために、低温で自然酸化膜除去アニールを行って、直ぐに薄いエピタキシャル層を成長させて外方拡散を抑制し、次にドーパントが拡散した雰囲気ガスを一旦パージしてからエピタキシャル成長を行うキャップデポジション法によって表面側のオートドープを抑制するという方法が行われることもある。
しかし、工程が複雑になる割には、それほどオートドープの抑制には有効ではないという問題がある。なぜなら、シリコン基板表面にある自然酸化膜を除去するためのプリベーク中に雰囲気ガスの澱層中にドーパントが外方拡散してサセプター等に吸着したりするため、パージがそれほど有効ではないからである。
【００５５】
ここで、シリコン基板からエピタキシャル層へのドーパントのアウトディフュージョンは、ドーパント種の拡散係数とエピタキシャル成長の条件（主に雰囲気温度とエピタキシャル成長に要する時間）によって決まる。
図５に示すように、リン、ボロンは比較的拡散係数の大きな元素であるので、このアウトディフュージョンは大きくなるが、枚葉型のエピタキシャル装置が広く用いられるようになり、高速昇降温、高速成長が実現されたことにより、エピタキシャル成長中のエピタキシャル層側へのアウトディフュージョンは低減されてきている。
【００５６】
しかし、オートドープについては、枚葉エピタキシャル装置が必ずしも有効ということは無い。
また、枚葉エピタキシャル装置では成長速度が高速となるため、パージが十分行われない状態でエピタキシャル成長が開始されるため、上述のようなオートドープ対策が有効でない理由の一つになっている。
【００５７】
そこで、シリコン基板表面側の拡散自体を抑制する必要がある。
つまり、ドーパントの拡散係数の小さな材料の被膜を形成することでアウトディフュージョンを抑制することが可能である。しかし裏面側はノンドープのＣＶＤ酸化膜でシールすればよいのは上述の通りだが、その手法は表面側には適用できない。
また、アウトディフュージョンは、シリコン中の拡散係数の大きな元素についてはその現象が強くなる。すなわち、そのための対策として最も有効なことは、拡散係数を小さくすることである。
【００５８】
そこで、シリコン中のドーパントの拡散係数を小さくする方法について鋭意検討を重ねた結果、高濃度に炭素を含有したシリコン中では、格子間のシリコン原子の数が低下し、ボロンやリンが格子間に押し出される機会が減少して、ボロンやリン等のシリコンより結合半径の小さな原子の（キックアウト現象）拡散は著しく抑制され、ヒ素やアンチモン等のシリコンより結合半径の大きい原子の（空孔型）拡散は増速される現象に着目した。すなわち、炭素が高濃度にドープされた結晶領域では、リン、ボロンの拡散が減速される現象を利用して、エピタキシャル成長中及び素子作製中のオートドープ、アウトディフュージョンを抑制することに着目した。
【００５９】
なお、高濃度に炭素を含有したシリコン中のドーパント不純物の拡散係数の変化に関する挙動については、ＳｉＧｅＣ型ヘテロバイポーラトランジスタにおけるボロンのプロファイル制御では実用化されており、原理に関する多くの報告もなされている（非特許文献１、非特許文献２）。
【００６０】
実際のデバイスの特性の向上を実現するためには、エピタキシャル成長工程のみならず、その後に行なわれる素子製造工程中の熱処理においても、ドーパントの拡散（オートドープ、アウトディフュージョン）が抑制されることが必要である。近年、パワーＭＯＳが微細化されてきており、その結果として、素子製造工程での熱処理も低温化してきている。しかし一方で、シリコン基板のドープ剤も砒素から赤燐に代わり、拡散しやすくなっている。また、シリコン基板の低抵抗率化が求められているためシリコン基板のドーパント濃度も高くなってきており、エピタキシャル層への拡散が生じ易くなっている。エピタキシャル成長工程のみならず、エピタキシャル成長工程後の素子製造工程の熱処理を含め、総合的に有効なドーパントの拡散抑制を実現する必要がある。
【００６１】
シリコン基板に炭素イオン注入した後、エピタキシャル成長をする工程において、シリコン基板表面の炭素濃度分布がどのように変化するかは、イオン注入に関する基礎データから大まかに知ることができる。すなわち、ドーズ量と加速エネルギーでイオン注入終了段階の深さ方向のプロファイルを得て、ガウス分布の式を用いることでシリコン基板を熱処理した後の炭素濃度分布の変化を大まかに求めることができる。
【００６２】
これに対して、シリコン基板からエピタキシャル層へのドーパントの拡散は、誤差関数により大まかに求められる。ドーパントの拡散は一定濃度からの拡散であり、炭素濃度分布の変化は一定量の物質の拡散である。炭素イオン注入で形成された炭素濃度分布の急峻なピークは、熱処理で低下する性質をもつ。
【００６３】
ここで、炭素イオン注入エネルギーを高くすると炭素濃度分布のピーク位置は深くなり、ウエーハ表面の炭素濃度は低くなる。炭素は比較的軽い元素なので、高加速エネルギーで注入すると、ウエーハ表面での濃度は低くなりやすい。例えば、１０×１０１５ａｔｏｍｓ／ｃｍ２のドーズ量のイオン注入を１００ｋｅＶで行なったときの表面での炭素濃度は１×１０１８ａｔｏｍｓ／ｃｍ３程度になり、これを、５０ｋｅＶにすると６×１０１８ａｔｏｍｓ／ｃｍ３程度になることが知られている（非特許文献３）。
【００６４】
前述のように、高濃度な炭素イオン注入層がシリコン基板表面近傍に存在すればエピタキシャル層へのドーパントの拡散をよりよく抑制できるので、炭素イオン注入のドーズ量は大きく、かつ、炭素イオン注入エネルギーは低いことが好ましい。
【００６５】
実際には、エピタキシャル成長前の熱処理で、表面の炭素濃度は高くなり、表面のドーパント濃度は低くなるので、炭素イオン注入層はシリコン基板にドープされたリンの濃度をＡ×１０２０ａｔｏｍｓ／ｃｍ３としたとき、４Ａ×１０１５ａｔｏｍｓ／ｃｍ２以上、シリコン基板にドープされたボロンの濃度をＢ×１０２０ａｔｏｍｓ／ｃｍ３としたとき、４Ｂ×１０１５ａｔｏｍｓ／ｃｍ２以上のドーズ量のイオン注入で、エピタキシャル成長前に炭素濃度は、ドーパント濃度と同等以上になり、エピタキシャル層への拡散を抑制可能となる。
【００６６】
シリコン基板のリン濃度が比較的高く、炭素注入のドーズ量が４Ａ×１０１５ａｔｏｍｓ／ｃｍ２未満になると、エピタキシャル成長段階ではリンの拡散に対する減速効果が認められるが、その後の熱処理では、効果は顕著ではなくなる。エピタキシャル成長後の熱処理下での、エピタキシャル層−シリコン基板界面近傍においては、炭素はガウス分布形の拡散をし、リン、ボロンは誤差関数型の拡散をするので、その相対濃度は複雑に変化する。この領域で、ドーパントの拡散を炭素イオン注入で安定的に抑制するためには、そのドーズ量を所定の量以上とすることが好ましい。
【００６７】
前述のように、高濃度に炭素を含有したシリコン基板中では、格子間シリコンの濃度が減少し、結果として、ボロンやリンが格子間に押し出される機会が減少して、シリコンより結合半径の小さな原子の（格子間型）拡散は減速し、シリコンより結合半径の大きい原子の（空孔型）拡散は増速する。特に、高温では、格子間シリコンと空孔の濃度の両方がＦｒａｎｋｅｌ対生成で増大するので、シリコン基板中の炭素による格子間シリコンの減少による拡散抑制効果は減少してしまう。そのため、リンドーパント、ボロンドーパントなどの拡散を炭素イオン注入層で抑制しようとする場合には、エピタキシャル成長工程のみならず、素子作製工程の熱処理でも、√Ｄｔが等しくなるように低温で熱処理を行なうことが好ましい。ＳｉＧｅＣ型ヘテロバイポーラトランジスタにおけるボロンのプロファイル制御では、低温でデバイス熱処理が行なわれ、実用化されている。なお、ここでＤｔとは温度ｔにおける拡散係数を示し、√Ｄｔとは熱処理による拡散の大きさの目安を示す指標である。
【００６８】
図１０に、シリコン基板に炭素イオンを注入し熱処理をする前と後の炭素濃度プロファイルの変化を示す。図１０に示した熱処理後の炭素濃度プロファイルは、単純なガウス形の拡散プロファイルになっていないことがわかる。このように、炭素イオンの拡散も空孔型拡散と格子間型拡散の両方の機構でおこると考えられる。そのため、炭素イオンを高濃度でシリコン基板に注入することにより、シリコン基板からエピタキシャル層へのドーパント（リン、ボロン）の浮き上がり現象をエピタキシャル成長工程と素子製造工程において抑制することが可能となる。結果として、縦型トランジスタのオン抵抗低減、リーク電流の低減が実現できるようになる。
【００６９】
また、一方で炭素イオンを１×１０１５ａｔｏｍｓ／ｃｍ２前後のドーズ量でイオン注入すると、その領域が強力なゲッタリングサイトとなることが知られている。そのため、上記の炭素イオン注入されたエピタキシャル層−シリコン基板領域は、安定かつ強力なゲッタリングサイトにもなり、この手法を用いたデバイスの歩留まり、電気特性の向上にも寄与するという副次的な効果も当然期待される。
【００７０】
そして、本発明者らはこの知見を基に鋭意検討を重ねた結果、エピタキシャル層の直下となるシリコン基板に炭素イオン注入を行って炭素イオン注入層を形成することによって、シリコン基板表面側（エピタキシャル層が形成される側）のアウトディフュージョンを抑制し、更に裏面側のＣＶＤ酸化膜を合わせて形成することでオートドープを抑制して、所望の抵抗率のエピタキシャル層が得られることを発見し、本発明を完成させた。
【００７１】
以下、本発明について図を参照して詳細に説明するが、本発明はこれらに限定されるものではない。図１は、本発明のシリコンエピタキシャルウエーハの概略の一例を示した図である。
図１（ａ）に示すように、本発明のシリコンエピタキシャルウエーハ１は、シリコン基板２にエピタキシャル層５が形成されたものである。
そして、少なくとも、シリコン基板２は、リンまたはボロンが２．０×１０１９ａｔｏｍｓ／ｃｍ３以上の濃度でドープされており、かつ少なくとも裏面２ｂ側にＣＶＤ酸化膜４が形成され、表面２ａ側には表面から炭素イオンが注入されたことによる炭素イオン注入層３が形成されたものである。そして、炭素イオン注入層３が形成された側の表面２ａにエピタキシャル層５が形成されたものである。
【００７２】
このように、２．０×１０１９ａｔｏｍｓ／ｃｍ３以上の濃度でリンまたはボロンがドープされたシリコン基板とエピタキシャル層からなるシリコンエピタキシャルウエーハにおいて、シリコン基板の少なくとも裏面側にＣＶＤ酸化膜が形成され、エピタキシャル層が形成された側の表面側に炭素イオン注入層が形成されたものでは、エピタキシャル層が形成される際の熱処理時には、裏面のＣＶＤ酸化膜によって裏面側の外方拡散が抑制され、表面側では炭素イオン注入層によってボロンやリンの拡散が抑制されて外方拡散が抑制される。これによってエピタキシャル層へのドーパントのオートドープが抑制されたものとなる。また、素子製造時においても、炭素イオン注入層の存在によってエピタキシャル層へのアウトディフュージョンが抑制されたものとなる。なお、シリコン基板にドープされるリンまたはボロンは、２．０×１０１９ａｔｏｍｓ／ｃｍ３以上固溶限界以下の濃度でドープされることが好ましい。
よって、低耐圧パワーＭＯＳ、中耐圧パワーＭＯＳや撮像素子等の所定の電気特性を得るのに好適な、抵抗率が所望の値からのずれが従来に比べて小さいエピタキシャル層と、従来より低抵抗率なシリコン基板から構成されたシリコンエピタキシャルウエーハとなっている。
【００７３】
また、図１（ｂ）に示すように、シリコンエピタキシャルウエーハ１’は、ＣＶＤ酸化膜４’が、シリコン基板２の炭素イオン注入層３が形成された位置よりシリコン基板表面により近い位置の側面まで覆うものとすることができる。
このようなエピタキシャルウエーハでは、シリコン基板がＣＶＤ酸化膜と炭素イオン注入層によって完全にシールされたものとなる。そのため、シリコン基板に高濃度にドープされたボロンまたはリンが、熱処理時のアウトディフュージョンや、エピタキシャル層形成の際のオートドープが、従来に比べて更に強力に抑制されたものとなる。従って、更に所望の値の抵抗率となったエピタキシャル層を有するシリコンエピタキシャルウエーハとなる。
【００７４】
ここで、炭素イオン注入層３は、炭素イオンが３．０×１０１４ａｔｏｍｓ／ｃｍ２以上のドーズ量で注入されたものとすることができる。
炭素イオンのドーズ量が３．０×１０１４ａｔｏｍｓ／ｃｍ２以上の炭素イオン注入層を有するシリコンエピタキシャルウエーハであれば、イオン注入領域の炭素のピーク濃度を基板のドーパント濃度以上とすることが約束され、その結果シリコン基板表面側におけるリンまたはボロンの外方への拡散がより強く抑制されたものとすることができる。よって、より所望の値の抵抗率のエピタキシャル層を有するシリコンエピタキシャルウエーハとなる。なお、炭素イオンは、３．０×１０１４ａｔｏｍｓ／ｃｍ２以上３．０×１０１５ａｔｏｍｓ／ｃｍ２以下のドーズ量で注入されることが好ましい。
【００７５】
この場合、ＳｉＧｅＣヘテロバイポーラトランジスタの場合と同様に、エピタキシャル層への拡散を抑制するために、エピタキシャル層側に高濃度に炭素をドープした薄いエピタキシャル層を形成することによっても同じ効果が得られる。しかし、ＳｉＧｅ中とは異なり、シリコン中の炭素の固溶度はそれほど高くなく、無理にドープしようとすると、結晶欠陥が発生してしまうため、実用的には用いられない。
また、高濃度（１０１９ａｔｏｍｓ／ｃｍ３以上）のドーピング領域では、炭素起因ドナーが発生する。炭素濃度の１／１００から１／１０００のドナーが発生するので、ｎ型層が形成されるという問題もある。１０１９ａｔｏｍｓ／ｃｍ３以上のボロンがドープされた基板に炭素イオンを注入した場合は、炭素ドナーによるｎ型反転層ができることはなく、抵抗率の変化も１０％以下となる。
【００７６】
そして、エピタキシャル層５の不純物濃度が、シリコン基板２の不純物濃度の１／１０００以下であるものとすることができる。
高濃度のシリコン基板を用いても、エピタキシャル層の不純物濃度も比較的高ければ、オートドープの影響は相対的に小さくなる。現状のエピタキシャル装置では、エピタキシャル層と基板の濃度比が１／１０００以下となると、オートドープの影響を大きく受けるようになる。エピタキシャル層の不純物濃度が基板の不純物濃度の１／１０００以下のエピタキシャルウエーハに本方法を適用すると、その効果は極めて顕著なものとなる。なお、エピタキシャル層の不純物濃度は、シリコン基板の不純物濃度に対し１／１０００以下できる限り少ない方が好ましい。
【００７７】
特に、シリコン基板は、リンが０．５×１０２０ａｔｏｍｓ／ｃｍ３以上の濃度でドープされたものであり、炭素イオン注入層は、シリコン基板にドープされたリンの濃度をＡ×１０２０ａｔｏｍｓ／ｃｍ３としたとき、４Ａ×１０１５ａｔｏｍｓ／ｃｍ２以上のドーズ量で炭素イオンを注入して形成されたものであり、エピタキシャル層は、リンが５．０×１０１７ａｔｏｍｓ／ｃｍ３以下の濃度でドープされたものであるシリコンエピタキシャルウエーハが好ましい。また、シリコン基板は、ボロンが０．２×１０２０ａｔｏｍｓ／ｃｍ３以上の濃度でドープされたものであり、炭素イオン注入層は、シリコン基板にドープされたボロンの濃度をＢ×１０２０ａｔｏｍｓ／ｃｍ３としたとき、４Ｂ×１０１５ａｔｏｍｓ／ｃｍ２以上のドーズ量で炭素イオンを注入して形成されたものであり、エピタキシャル層は、ボロンが２．０×１０１７ａｔｏｍｓ／ｃｍ３以下の濃度でドープされたものであるシリコンエピタキシャルウエーハも好ましい。
【００７８】
この場合、シリコン基板にドープされるリンまたはボロンはそれぞれ、０．５×１０２０ａｔｏｍｓ／ｃｍ３以上固溶限界以下、０．２×１０２０ａｔｏｍｓ／ｃｍ３以上固溶限界以下の濃度でドープされることが好ましい。また、炭素イオンはそれぞれ、４Ａ×１０１５ａｔｏｍｓ／ｃｍ２以上６Ａ×１０１５ａｔｏｍｓ／ｃｍ２以下、４Ｂ×１０１５ａｔｏｍｓ／ｃｍ２以上１０Ｂ×１０１５ａｔｏｍｓ／ｃｍ２以下のドーズ量で注入されることが好ましい。炭素イオン注入のドーズ量は多くしたほうがリン、ボロンの拡散を減速する効果が大きいが、一方で、イオン注入の生産性の低下、エピタキシャル層の結晶欠陥の発生を回避するために、４Ａ×１０１５ａｔｏｍｓ／ｃｍ２及び４Ｂ×１０１５ａｔｏｍｓ／ｃｍ２に近いドーズ量が好ましい。さらに、エピタキシャル層にドープされるリンまたはボロンはそれぞれ、０．５×１０１７ａｔｏｍｓ／ｃｍ２以上５．０×１０１７ａｔｏｍｓ／ｃｍ３以下、０．２×１０１７ａｔｏｍｓ／ｃｍ２以上２．０×１０１７ａｔｏｍｓ／ｃｍ３以下濃度でドープされることが好ましい。
【００７９】
このようなリン又はボロン濃度、及び炭素イオンのドーズ量であれば、エピタキシャル層の成長中及び素子作製工程中において、エピタキシャル層の境界におけるリン又はボロンドーパントの動きを制御することができ、シリコン基板表面側からのオートドープ、アウトディフュージョンを防止することができる。これにより、オン抵抗、リーク電流の低減といった最終的なデバイスの電気特性を向上させることが可能となるシリコンエピタキシャルウエーハとなる。
【００８０】
さらに、前記ＣＶＤ酸化膜の膜厚は、１５００Å以上であることが好ましい。このような膜厚であれば、ボロン又はリンドーパントのアウトディフュージョンやオートドープを一層抑制することができる。これにより、オン抵抗、リーク電流の低減といった最終的なデバイスの電気特性を向上させることが可能となるシリコンエピタキシャルウエーハとなる。
【００８１】
次に、本発明のシリコンエピタキシャルウエーハの製造方法の一例を図を参照して以下に示すが、もちろん本発明はこれらに限定されるものではない。図２は本発明のシリコンエピタキシャルウエーハの製造方法の一例を示した工程フロー図である。
【００８２】
図２（ａ）に示すように、まずリンまたはボロンが２．０×１０１９ａｔｏｍｓ／ｃｍ３以上の濃度でドープされたシリコン基板を準備する。
ここで準備するシリコン基板は、リンまたはボロンが２．０×１０１９ａｔｏｍｓ／ｃｍ３以上の濃度でドープされたものであること以外の他の物性は特に限定されず、例えばＣＺ法で育成したシリコン単結晶棒からスライスして作製したものを用いればよい。また結晶方位、結晶径、その他の条件等も規格に応じて所望のものとすれば良く、特に限定されない。なお、シリコン基板にドープされるリンまたはボロンは、２．０×１０１９ａｔｏｍｓ／ｃｍ３以上固溶限界以下の濃度でドープされることが好ましい。
【００８３】
次に、図２（ｂ）、（ｃ）に示すように、準備したシリコン基板に、裏面側にＣＶＤ酸化膜を形成する工程を行い、その後表面側に炭素イオンを注入して炭素イオン注入層を形成する工程を行う。
若しくは、図２（ｂ’）、（ｃ’）に示すように、準備したシリコン基板の表面側にパッドオキサイドを用いて炭素イオンを注入して炭素イオン注入層を形成する工程を行い、その後裏面側にＣＶＤ酸化膜を形成する工程を行う。
【００８４】
この際、２００〜３００Å程度の膜厚のパッドオキサイドを形成したものであることが望ましい。チャネリング防止とイオン注入の際の飛程（Ｒｐ）をあまり深くしないために有効である。炭素イオン注入時にチルティングを行なったり、加速エネルギーを低めに設定することで同様な効果が得られる。
【００８５】
この炭素イオン注入工程とＣＶＤ酸化膜形成工程は、順不同であって、どちらの工程を先にやってもかまわず、特に限定されない。
しかし、炭素イオン注入工程の後にＣＶＤ酸化膜形成工程を行うと、ＣＶＤ酸化膜形成工程後、すなわちエピタキシャル層形成工程の前に表面側に回り込んだ酸化膜を研磨で除去しなければならず、製造効率があまり良くない。一方、ＣＶＤ酸化膜形成工程後に炭素イオン注入工程を行った場合は、炭素イオン注入工程中に裏面からのオートドープの影響を受けることがないので、炭素イオン注入工程後に裏面側を研磨する必要はない。そのため、ＣＶＤ酸化膜形成工程を先に行い、その後炭素イオン注入工程を行う図２（ｂ）、（ｃ）のほうが製造効率の面から都合が良い。
【００８６】
また、この（ｂ）または（ｃ’）のＣＶＤ酸化膜の形成工程は、熱分解法であっても、プラズマ成長法であっても良く、その形成方法は特には限定されないが、形成するＣＶＤ酸化膜は、ドーパントがドープされないノンドープのものとすることがよい。
【００８７】
そして、（ｂ’）または（ｃ）の炭素イオン注入工程は、炭素イオンのドーズ量を、３．０×１０１４ａｔｏｍｓ／ｃｍ２以上とすることができる。
炭素イオンのドーズ量を上述のものとすることによって、シリコン基板の表面側からのリンやボロンの拡散をより確実に抑制することができ、より所望の値の抵抗率となったエピタキシャル層を有するシリコンエピタキシャルウエーハが得られるようになる。なお、炭素イオンは、３．０×１０１４ａｔｏｍｓ／ｃｍ２以上３．０×１０１５ａｔｏｍｓ／ｃｍ２以下のドーズ量で注入されることが好ましい。
【００８８】
なお、炭素イオンの加速エネルギーは２０ｋｅＶ以上とすることが望ましい。これによって炭素イオン注入層の深さが浅くなり過ぎず、ボロン、リンの拡散を確実に静止させることに寄与するものとすることができる。
【００８９】
また、炭素イオン注入層を形成する工程において、炭素イオンの注入エネルギーは１００ｋｅＶ以下とすることが好ましい。このような注入エネルギーであれば、高炭素濃度の炭素イオン注入層をシリコン基板表面近傍に形成できるため、一層、オートドープ、アウトディフュージョンを防止することができるシリコンエピタキシャルウエーハの製造方法となる。これにより、オン抵抗、リーク電流の低減といった最終的なデバイスの電気特性を向上させることが可能となるシリコンエピタキシャルウエーハを製造することができる。
【００９０】
ここで、炭素イオンをシリコン基板表面に注入したときの注入エネルギーと形成される炭素濃度分布の関係を図７に示す。このように、注入エネルギーが低いほどシリコン基板表面近傍に炭素イオン注入層を形成することができる。
【００９１】
さらに、炭素イオンの注入量は、シリコン基板のドーパント濃度に応じて調整されることができ、例えばシリコン基板のドーパント濃度が１×１０１９〜１×１０２０ａｔｏｍｓ／ｃｍ３程度である場合には、１×１０１５ａｔｏｍｓ／ｃｍ２前後となることが好ましい。このような、イオン注入には、大電流イオン注入機を用いることができ、標準的な生産性を確保できる。また、この高濃度炭素イオン注入層を形成する安価で副作用の少ない手法としては、シリコン基板のボロンドーパントやリンドーパントの濃度が１．０×１０２０ａｔｏｍｓ／ｃｍ３を超えない範囲としてイオン注入をすることが好適である。
【００９２】
以上のようにして炭素イオンを注入したシリコン基板は、パッド酸化膜がある場合はフッ酸溶液で表面側だけエッチングして除去することができる。また、パッド酸化膜がない場合は、そのままＲＣＡ洗浄して続く工程を行なうことができる。この場合のＲＣＡ洗浄では、ＳＣ１洗浄でのエッチング量の管理をきちんと行うことが好ましい。
【００９３】
更に、ＣＶＤ酸化膜を、シリコン基板の炭素イオン注入層の位置よりシリコン基板表面に近い位置の側面まで覆うように形成する、すなわち炭素イオン注入領域と完全にオーバーラップするように、炭素イオン注入領域とＣＶＤ酸化膜を連続して形成することができる。
シリコン基板の炭素イオン注入領域と完全にオーバーラップするように、炭素イオン注入領域とＣＶＤ酸化膜を連続して形成することによって、シリコン基板をＣＶＤ酸化膜と炭素イオン注入層でシールすることができる。これによってボロンやリンのアウトディフュージョンやオートドープが発生することをより強力に抑制することができ、従って、更に所望の値の抵抗率となったエピタキシャル層を有するシリコンエピタキシャルウエーハを得ることができる。
【００９４】
さらに、ＣＶＤ酸化膜を形成する工程において、１５００Å以上の膜厚のノンドープのＣＶＤ酸化膜を形成することが好ましい。このような膜厚のＣＶＤ酸化膜であれば、一層、オートドープ、アウトディフュージョンを防止することができるシリコンエピタキシャルウエーハの製造方法となる。これにより、オン抵抗、リーク電流の低減といった最終的なデバイスの電気特性を向上させることが可能となるシリコンエピタキシャルウエーハを製造することができる。なお、ＣＶＤ酸化膜の膜厚は１５００Å以上５０００Å以下が好ましい。
【００９５】
また、図２（ｄ）に示すように、ＲＴＡ装置を用いて、昇温速度３０℃／ｓｅｃ以上で加熱し、９００℃以上の温度で１０秒以上の回復アニールを行い、その後工程（ｅ）のエピタキシャル層の形成を行うことができる。
このように、昇温速度３０℃／ｓｅｃ以上で加熱し、９００℃以上の温度で１０秒以上の回復アニールをＲＴＡ装置によって行うことで、先の炭素イオン注入工程で乱れたシリコン基板の結晶性を回復させることができ、その上に気相成長させることによって結晶性の良好なエピタキシャル層を得ることができるようになる。すなわち、エピタキシャル層に結晶欠陥の少ないシリコンエピタキシャルウエーハが得られるようになる。なお、前記回復アニールの際の昇温速度は３０℃／ｓｅｃ以上、装置性能の限界以下、例えば６０℃／ｓｅｃ以下であることが好ましく、前記回復アニールは９００℃以上１１００℃以下の温度で行われることが好ましく、また１０秒以上６０秒以下の時間で行われることが好ましい。
【００９６】
そして、図２（ｄ）に示すように、ＣＶＤ酸化膜形成工程と炭素イオン注入層形成工程を行った後、枚葉式エピタキシャル装置に導入し、６００℃以上の温度領域から１５℃／ｓｅｃ以上の昇温速度で昇温して、水素雰囲気下、１，０５０℃以上の温度で３０秒以上保持する。
このように、枚葉式エピタキシャル装置によっても、結晶性回復熱処理を行うことができる。この場合、回復熱処理を別途他の装置を用いて行うことがないため、リンやボロンの拡散要因である熱処理を増やすことなく、かつ工程数を増やすことなく結晶性が良好なシリコンエピタキシャルウエーハが得られる。従って、このような方法によれば、結晶性が良好でドーパントの拡散も抑制された安価なシリコンエピタキシャルウエーハを製造することができるようになる。なお、前記回復熱処理は、６００℃以上７５０℃以下の温度領域から１５℃／ｓｅｃ以上３０℃／ｓｅｃ以下の昇温速度で昇温して、水素雰囲気下、１，０５０℃以上１１５０℃以下の温度で３０秒以上６０秒以下保持することが好ましい。
【００９７】
なお、この結晶性の回復は、上述のようにＲＴＡ装置を用いることにより安定して結晶欠陥の発生を防止することが可能となるが、これに限定されず、拡散炉を用いることもできる。
【００９８】
このような回復アニール工程は、エピタキシャル成長を輻射加熱型の装置で行なわない場合には、特に有用であり、その後のエピタキシャル成長での積層欠陥の発生を安定して回避しやすい。
【００９９】
また、輻射加熱方式のエピタキシャル装置を用いたときは、ＲＴＡ装置に近い急速な加熱が可能となるので、炭素イオン注入後の回復アニール工程をエピタキシャル成長前のプリベークと並行して行なうこともできる。この場合には、７００℃から１０００℃の温度領域の加熱を１５℃／ｓｅｃ以上、できれば２０℃／ｓｅｃ以上の速度で行なうことが好ましい。その後、１，０５０℃以上の温度で３０秒以上プリベークを行なって自然酸化膜の除去と回復熱処理を行なってから、エピタキシャル成長に入ることができる。
【０１００】
その後、図２（ｅ）に示すように、炭素イオン注入を行った表面にエピタキシャル層を形成する。これによってエピタキシャルウエーハが完成する（図２（ｆ））。
【０１０１】
エピタキシャル成長の原料ガスは、モノシラン、ジクロルシラン、トリクロルシラン何れでもよいが、高速成長条件で行い、高温での保持時間を短くすることが好ましい。特に、１０１５ａｔｏｍｓ／ｃｍ２前後の炭素イオン注入を行ったときは、イオン注入によって生じた結晶欠陥がエピタキシャル層に伝播しないような条件でエピタキシャル成長工程を行うことが重要である。
【０１０２】
このように、シリコン基板の少なくとも裏面側にＣＶＤ酸化膜を形成（図２（ｂ）または（ｃ’））することによって、エピタキシャル工程中のシリコン基板の裏面側からリンまたはボロンがエピタキシャル成長雰囲気中へ拡散することを防止でき、オートドープの発生を強く抑制することができる。
また、炭素をイオン注入して炭素イオン注入層を形成（図２（ｂ’）または（ｃ））することによって、シリコン基板表面でのリンやボロンの拡散係数を小さくすることができ、シリコン基板表面側のドーパントの外方拡散を抑制できるようになり、エピタキシャル成長中のオートドープや、素子製造工程でのアウトディフュージョンを抑制することができるようになる。
これらの効果によって、２．０×１０１９ａｔｏｍｓ／ｃｍ３以上と高濃度にリンまたはボロンがドープされたシリコン基板を用いてシリコンエピタキシャルウエーハを作製する際にも、エピタキシャル成長中や素子を製造する際の熱処理時におけるオートドープ、アウトディフュージョンを、従来より強く抑制することができ、抵抗率の高いエピタキシャル層と抵抗率が低く、抵抗率の遷移幅が狭いシリコン基板からなるシリコンエピタキシャルウエーハを製造することができる。
【０１０３】
なお、リンを高濃度にドープしたシリコン基板を用いる場合、リンの拡散係数が大きい。このため、素子作製時の熱処理中にシリコン基板側からエピタキシャル層側にリンが拡散し、エピタキシャル層の厚さが実質的に薄くなり、シリコン基板とエピタキシャル層界面のドーパントプロファイルにダレも生ずるという問題がある。
しかし、本発明では炭素イオン注入層を導入することにより、このドーパントの浮き上がりを抑制することができる。従って、エピタキシャル層のドーパントのプロファイルがデバイス工程終了時点でも遷移幅を小さく保つことができるので、エピタキシャル層の厚さについては、所定の耐圧に対して、その分薄く形成することができるようになる。
【０１０４】
特に、シリコン基板として、リンが０．５×１０２０ａｔｏｍｓ／ｃｍ３以上の濃度でドープされたシリコン基板を準備し、炭素イオン注入層を形成する工程において、シリコン基板にドープされたリンの濃度をＡ×１０２０ａｔｏｍｓ／ｃｍ３としたとき、４Ａ×１０１５ａｔｏｍｓ／ｃｍ２以上のドーズ量で表面側に炭素イオンを注入して炭素イオン注入層を形成し、炭素イオン注入を行ったシリコン基板の表面に、リンが５．０×１０１７ａｔｏｍｓ／ｃｍ３以下の濃度でドープされたエピタキシャル層を形成するシリコンエピタキシャルウエーハの製造方法が好ましい。また、シリコン基板として、ボロンが０．２×１０２０ａｔｏｍｓ／ｃｍ３以上の濃度でドープされたシリコン基板を準備し、炭素イオン注入層を形成する工程において、シリコン基板にドープされたボロンの濃度をＢ×１０２０ａｔｏｍｓ／ｃｍ３としたとき、４Ｂ×１０１５ａｔｏｍｓ／ｃｍ２以上のドーズ量で表面側に炭素イオンを注入して炭素イオン注入層を形成し、炭素イオン注入を行ったシリコン基板の表面に、ボロンが２．０×１０１７ａｔｏｍｓ／ｃｍ３以下の濃度でドープされたエピタキシャル層を形成するシリコンエピタキシャルウエーハの製造方法も好ましい。
【０１０５】
このようなリン又はボロン濃度、及び炭素イオンのドーズ量でシリコン基板を準備し、炭素イオン注入層を形成し、エピタキシャル層を形成すれば、エピタキシャル層の成長中及び素子作製工程中において、エピタキシャル層の境界におけるリン又はボロンドーパントの動きを制御することができ、シリコン基板表面側からのオートドープ、アウトディフュージョンを防止することができるシリコンエピタキシャルウエーハの製造方法となる。これにより、オン抵抗、リーク電流の低減といった最終的なデバイスの電気特性を向上させることが可能となるシリコンエピタキシャルウエーハを製造することができる。
【０１０６】
以上説明したように、所定の濃度のボロン、リンをドーパントとして用い、所定のドーズ量の炭素イオンを注入することで、エピタキシャル層の成長中及び素子作製工程中において、エピタキシャル層の境界におけるドーパントの動きを制御することができ、シリコン基板表面側からのオートドープ、アウトディフュージョンを効果的に防止することができるシリコンエピタキシャルウエーハ及びその製造方法を提供することができる。
【０１０７】
さらに、本発明では、シリコンエピタキシャルウエーハの製造方法により製造されたシリコンエピタキシャルウエーハを用いて半導体素子又は集積回路を製造する方法であって、１分より長く保持する熱処理は、該熱処理の最高温度を９５０℃以下となるようにすることを特徴とする半導体素子又は集積回路の製造方法を提供する。図６に本発明に係わるシリコン基板からエピタキシャル成長、更には、デバイス製造工程に関する製造工程の概略フローを示す。
【０１０８】
本発明のシリコンエピタキシャルウエーハに、例えば、縦型のＭＯＳトランジスタを形成する場合には、フィールド酸化やソース、チャネル領域の二重拡散構造の形成温度を９５０℃以下で行なうことが好ましい。ＳｉＧｅＣのヘテロバイポーラトランジスタの場合には、フィールド酸化以降にボロンドープのベース層が形成されるので、その後のエミッタ等の形成工程は、９００℃以下で行なわれている。低耐圧パワーＭＯＳも微細化とプロセスの低温化が進んでいるが、フィールド酸化の形成の温度は９５０℃以下にすることが好ましい。チャネルやソース領域の形成ではリン、ボロンを用いるが、この領域では炭素の影響はないので、炭素イオン注入を行なわない場合と同じ条件でプロセスを進めることができる。その他、撮像素子の作製などにおいても、９５０℃より高温で処理していた工程に対しては、そのプロセス条件を、できるだけ低温、長時間条件に変えることが好ましい。そのようなプロセス条件としては前記のように１分より長く保持する熱処理について、該熱処理の最高温度を９５０℃以下となるようにすることが好ましい。
【０１０９】
半導体素子又は集積回路を製造する際に、このように熱処理を行うことで、エピタキシャル層の境界におけるドーパントの動きを制御することができ、シリコン基板表面側からのオートドープ、アウトディフュージョンを防止することができる半導体素子又は集積回路の製造方法となる。これにより、オン抵抗、リーク電流の低減といった最終的なデバイスの電気特性の優れた半導体素子又は集積回路を製造することができる。
【実施例】
【０１１０】
以下、実施例及び比較例を示して本発明をより具体的に説明するが、本発明はこれらに限定されるものではない。
【０１１１】
（実施例１）
直径２００ｍｍ、赤燐ドープ、抵抗率が１．２ｍΩｃｍのＣＺ単結晶からエピタキシャル用のシリコン基板を作製した。
そして裏面側に３００ｎｍの厚さのＣＶＤ酸化膜を形成した。【０１１２】
その後、このシリコン基板に大電流イオン注入装置を用いて炭素イオンの注入を行った。具体的には、シリコン基板のイオン注入を行う表面にはパッド酸化膜を形成せずに、５°のチルティングでチャネリング対策を行った。加速電圧を６０ｋｅＶ、ドーズ量を１．０×１０１５ａｔｏｍｓ／ｃｍ２とした。
そしてイオン注入後に、ＲＴＡ装置を用いて回復熱処理を行った。この熱処理条件は、昇温速度３０℃／ｓｅｃ、窒素雰囲気１２００℃、３０秒とした。【０１１３】
その後、基板洗浄を実施し、エピタキシャル成長を行った。このエピタキシャル成長は、枚葉式反応機を用い、トリクロロシランをシリコンソースに用いて１１５０℃で厚さ５μｍのエピタキシャル層を形成した。
形成したエピタキシャル層の厚さを赤外線の干渉法で調べた結果、５．０〜５．２μｍの範囲であった。また、エピタキシャル層の抵抗率はショットキーダイオードによるＣＶ法により測定した結果、ウエーハ中央で１０．０Ωｃｍであった。【０１１４】
作製したエピタキシャルウエーハについて、以下に示す様な評価を行った。
作製したエピタキシャルウエーハのエピタキシャル層の欠陥を、プレファレンシャルエッチングで評価した。
また、プレファレンシャルエッチングを行ったウエーハについて、オートドープの影響を比較的強く受ける外周１０〜２０ｍｍの位置からそれぞれチップを切り出し、それぞれ角度研摩を行い、スプレデイングレジスタンスによりドーパントプロファイルを測定した。ここでスプレデイングレジスタンスは補正データで抵抗値から不純物濃度に換算した。その結果を図３に示した。なお、エピタキシャル層の厚さはプレファレンシャルエッチングでエッチングした分、約１．０μｍ薄くなっている。
【０１１５】
（比較例１，２）
比較のために、実施例１で用いたシリコン基板と同じ製造方法（同一ロット）のシリコン基板を１枚ずつ準備し、このうち一方には裏面側にＣＶＤ酸化膜を形成して、炭素イオン注入を行わずにエピタキシャルウエーハを製造し（比較例１）、残りの一方には裏面側にＣＶＤ酸化膜を形成せずに炭素イオン注入を行ってエピタキシャルウエーハを製造した（比較例２）。
なお、ＣＶＤ酸化膜の形成条件、炭素イオン注入条件、エピタキシャル層の形成条件は、各々実施例と同じとした。【０１１６】
比較例１のエピタキシャルウエーハのウエーハ中心のエピタキシャル層の厚さは５．１〜５．３μｍの範囲であった。また、抵抗率は９．９Ωｃｍから９．２Ωｃｍの範囲であった。
また、比較例２のエピタキシャルウエーハのウエーハ中心のエピタキシャル層の厚さは５．１〜５．３μｍの範囲であった。そして抵抗率は９．９Ωｃｍであった。
そして比較例１，２のシリコンエピタキシャルウエーハに対して、実施例と同様の評価を行った。その結果を図３に示す。【０１１７】
エピタキシャル層の欠陥をプレファレンシャルエッチングで調査した結果、実施例、比較例１，２何れのエピタキシャルウエーハも、積層欠陥の密度は平均的なレベルの範囲内であった。【０１１８】
そして図３に示すように、エピタキシャル層のリン濃度は，実施例、比較例１、比較例２の順に少ない結果であり、スプレデイングレジスタンスの測定結果からは、オートドープについては有意な差が見られた。
エピタキシャル成長時の基板からエピタキシャル層へのアウトディフュージョンについては、シリコン基板とエピタキシャル層との界面が明確でないので、差異を明確に確認できないが、比較例２、比較例１、実施例の順に少ない。
なお図３では、角度研摩の精度が必ずしもよくないので、エピタキシャル層と基板の界面については、プロファイルが一致するように重ねて示している。【０１１９】
以上の結果から、裏面をノンドープのＣＶＤ酸化膜でシールした高濃度リンドープシリコン基板を用い、かつ表面側に炭素イオン注入を行うことにより、アウトディフュージョン、オートドープを大幅に抑制できることが分かった。
また、低抵抗率のシリコン基板にイオン注入を行った場合には、素子製造工程中の基板側からエピタキシャル層側へのドーパントの拡散も抑制することができ、素子の耐圧を確保するため必要以上にエピタキシャル層の厚さを厚くすることが必要ないことも判った。
【０１２０】
（実施例２）
直径２００ｍｍ、ボロンドープ、抵抗率が３．２ｍΩｃｍ（ボロンドープ濃度：０．２５×１０２０ａｔｏｍｓ／ｃｍ３）のＣＺ単結晶からシリコン基板を作製した。シリコン基板製造工程途中で裏面側に、５００ｎｍの厚さのＣＶＤ酸化膜を形成した。【０１２１】
その後、この基板に大電流イオン注入装置を用いて炭素イオンの注入を行なった。パッド酸化膜は形成せず５℃のチルティングでチャネリング対策を行なった。加速電圧は６０ｋｅＶ、ドーズ量は１．０×１０１５ａｔｏｍｓ／ｃｍ２とした。イオン注入後にＲＴＡ装置や拡散炉による回復熱処理は行なわなかった。その後、基板洗浄を実施した後に、エピタキシャル成長を行なった。エピタキシャル成長は、輻射加熱方式の枚葉式反応機を用い、トリクロロシランをシリコンソースに用いて１０００℃までは２０℃／ｓｅｃの昇温速度で加熱し、１１５０℃でプリベークを行なった後、同じ温度で、ボロンが１．５×１０１５ａｔｏｍｓ／ｃｍ３でドープされたエピタキシャル層を形成してシリコンエピタキシャルウエーハを製造した。赤外線の干渉法でこのエピタキシャル層の厚さを調べた結果、５．５〜５．８μｍの範囲であった。エピタキシャル層の抵抗率はショットキーダイオードによるＣＶ法により測定した結果、ウエーハ中央で１０．０Ωｃｍであった。【０１２２】
（比較例３）
比較のために、上記炭素イオンの注入を行わない以外は実施例２と同様にしてシリコンエピタキシャルウエーハを製造した。このときのウエーハ中心のエピタキシャル層の厚さは５．２〜５．６μｍの範囲であった。また、抵抗率は中央部で９．９Ωｃｍであった。【０１２３】
実施例２及び比較例３により製造されたシリコンエピタキシャルウエーハのエピタキシャル層の欠陥をプレファレンシャルエッチングで調査した。結果として、実施例２においては炭素イオン注入によるダメージはエピタキシャル層に積層欠陥を誘起していないことが確認された。また、実施例２及び比較例３においてエピタキシャル層の欠陥密度は平均的なレベルの範囲内であった。【０１２４】
実施例２及び比較例３のシリコンエピタキシャルウエーハについて、熱処理をしていないもの、９５０℃、２０時間及び１１００℃、１時間で３％の酸素を含んだ窒素ガス雰囲気下の熱処理条件で縦型の拡散炉を用いて熱処理をしたものを用意した。これらについて、オートドープの影響を比較的強く受ける外周１０〜２０ｍｍの位置からそれぞれチップを切り出し、四重極型のＳＩＭＳ（Ｓｅｃｏｎｄａｒｙ  Ｉｏｎ  Ｍａｓｓ  Ｓｐｅｃｔｒｏｓｃｏｐｙ）により、エピタキシャル層表面からシリコン基板方向へ約８μｍのボロンのデプスプロファイルを測定した。その結果を図８に示す。図８から、比較例３ではリンドーパントの拡散は抑制されていないことが示された。一方で、熱処理をしていない場合にはエピタキシャル層へのボロンドーパントの拡散は抑制されていることが分かり、これよりエピタキシャル成長工程においてのボロンドーパントの拡散抑制が推察される。また、擬似素子作製工程として９５０℃、２０時間の熱処理をした場合も、ボロンドーパントの拡散が抑制されていることがわかる。しかし、１１００℃、１時間の熱処理をした場合では、ボロンドーパント拡散の減速はわずかであった。【０１２５】
以上の結果から、裏面をノンドープの酸化膜でシールした高濃度にボロンがドープされたシリコン基板を用い、表面側に炭素イオン注入を行ない、エピタキシャル成長後の熱処理を９５０℃近傍の温度で長時間かけて行なうことにより、ボロンのシリコン基板からエピタキシャル層中への拡散（外方拡散）が抑制できることが解った。
【０１２６】
（実施例３）
直径２００ｍｍ、赤燐ドープ、抵抗率が１．２ｍΩｃｍ（リンドープ濃度：０．６×１０２０ａｔｏｍｓ／ｃｍ３）のＣＺ単結晶からシリコン基板を作製した。シリコン基板製造工程途中で裏面側に、３００ｎｍの厚さのＣＶＤ酸化膜を形成した。【０１２７】
その後、この基板に大電流イオン注入装置を用いて炭素イオンの注入を行なった。パッド酸化膜を形成した。加速電圧は６０ｋｅＶ、ドーズ量は２．０×１０１５ａｔｏｍｓ／ｃｍ２としてイオン注入を行った。イオン注入後にＲＴＡ装置や拡散炉による回復熱処理は行なわなかった。その後、基板洗浄を実施した後に、エピタキシャル成長を行なった。エピタキシャル成長は、輻射加熱方式の枚葉式反応機を用い、トリクロロシランをシリコンソースに用いて１０００℃までは２０℃／ｓｅｃの昇温速度で加熱し、１１５０℃でプリベークを行なった後、同じ温度で、リンが０．５×１０１６ａｔｏｍｓ／ｃｍ３でドープされたエピタキシャル層を形成してシリコンエピタキシャルウエーハを製造した。赤外線の干渉法でこのエピタキシャル層の厚さを調べた結果、中心の厚さは５．２〜５．４μｍの範囲にあった。エピタキシャル層の抵抗率はショットキーダイオードによるＣＶ法により測定した結果、ウエーハ中央付近で１．０Ωｃｍであった。【０１２８】
（比較例４）
比較のために、上記炭素イオンの注入を行わない以外は実施例３と同様にしてシリコンエピタキシャルウエーハを製造した。このときのウエーハ中心のエピタキシャル層の厚さは５．２〜５．５μｍの範囲であった。また、抵抗率は中央部で０．９９Ωｃｍであった。【０１２９】
実施例３及び比較例４により製造されたシリコンエピタキシャルウエーハのエピタキシャル層の欠陥をプレファレンシャルエッチングで調査した。結果として、実施例３においては炭素イオン注入によるダメージはエピタキシャル層に積層欠陥を誘起していないことが確認された。また、実施例３及び比較例４においてエピタキシャル層の欠陥密度は平均的なレベルの範囲内であった。【０１３０】
実施例３及び比較例４のシリコンエピタキシャルウエーハについて、熱処理をしていないもの、９５０℃、２０時間及び１１００℃、１時間で３％の酸素を含んだ窒素ガス雰囲気下の熱処理条件で縦型の拡散炉を用いて熱処理をしたものを用意した。これらについて、オートドープの影響を比較的強く受ける外周１０〜２０ｍｍの位置からそれぞれチップを切り出し、四重極型のＳＩＭＳにより、エピタキシャル層表面からシリコン基板方向へ約８μｍのボロンのデプスプロファイルを測定した。その結果を図９に示す。図９から、比較例４ではリンドーパントの拡散は抑制されていないことが示された。一方で、熱処理をしていない場合にはエピタキシャル層へのリンドーパントの拡散は抑制されていることが分かり、これよりエピタキシャル成長工程においてのリンドーパントの拡散抑制が推察される。また、擬似素子作製工程として９５０℃、２０時間の熱処理をした場合も、リンドーパントの拡散が抑制されていることがわかる。しかし、１１００℃、１時間の熱処理をした場合では、リンドーパント拡散の減速はわずかであった。【０１３１】
この図９から、上述のシリコン基板界面から離れたところで、リンの減速拡散が観察されなかったのは、炭素濃度の低い部位に相当している。つまり、炭素イオン注入条件が同じである場合には、ボロンシリコン基板（実施例２）の場合より実施例３のシリコンエピタキシャルウエーハのリンドーパント濃度が高くなり、その結果、シリコン基板−エピタキシャル界面からある程度離れた部位では炭素濃度が低くなり、リンドーパントの拡散抑制効果が弱くなる。【０１３２】
以上よりシリコン基板からエピタキシャル層へのドーパントの外方拡散を炭素イオン注入により抑制するためには、エピタキシャル成長開始時点でシリコン基板表面の炭素濃度が所定の濃度以上になるようなイオン注入条件（ドーズ量、加速エネルギー）を適切に設定することが好ましい。【０１３３】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【図１】
0005440693.tif 000002
【図２】
0005440693.tif 000003
【図３】
0005440693.tif 000004
【図４】
0005440693.tif 000005
【図５】
0005440693.tif 000006
【図６】
0005440693.tif 000007
【図７】
0005440693.tif 000008
【図８】
0005440693.tif 000009
【図９】
0005440693.tif 000010
【図１０】
0005440693.tif 000011